(57)【特許請求の範囲】
【請求項１】
乾燥、粉砕及び分級を含み、その際、ミキサー中で吸水性ポリマー粒子を粒子状固体材料で被覆する、
ａ）少なくとも１種のエチレン性不飽和酸基含有モノマー、この場合、このモノマーは少なくとも部分的に中和されていてもよく、
ｂ）少なくとも１種の架橋剤、
ｃ）場合によっては、ａ）で挙げられたモノマーと共重合可能な１種又はそれ以上のエチレン性及び／又はアリル性不飽和モノマー及び
ｄ）場合によっては、１種又はそれ以上の水溶性ポリマー、
を含有するモノマー溶液又はモノマー懸濁液の重合により、吸水性ポリマー粒子を製造する方法において、該粒子状固体材料を、ガス流を用いて分散させ、かつ分散された粒子状固体材料のミキサーへの供給管の終端が、生成物床表面下に位置することを特徴とする、上記方法。
【請求項２】
少なくとも１つの後架橋を含む、請求項１に記載の方法。
【請求項３】
後架橋されたポリマー粒子を粒子状固体材料で被覆する、請求項２に記載の方法。
【請求項４】
粒子状固体材料の質量流量の分散ガス質量流量に対する比が少なくとも０．０５である、請求項１から３までのいずれか１項に記載の方法。
【請求項５】
吸水性ポリマー粒子が少なくとも２００μｍの平均粒径を有する、請求項１から４までのいずれか１項に記載の方法。
【請求項６】
粒子状固体材料が５０μｍを下回る平均直径を有する、請求項１から５までのいずれか１項に記載の方法。
【請求項７】
供給管が円形断面を有する、請求項１から６までのいずれか１項に記載の方法。
【請求項８】
連続式ミキサーを使用する、請求項１から７までのいずれか１項に記載の方法。
【請求項９】
ミキサーの充填度合いが３０〜８０％である、請求項１から８までのいずれか１項に記載の方法。
【請求項１０】
ミキサーに供給された吸水性ポリマー粒子が、２０％を下回る含水量を有する、請求項１から９までのいずれか１項に記載の方法。
【請求項１１】
ミキサー中に供給された吸水性ポリマー粒子が、４０〜８０℃の温度を有する、請求項１から１０までのいずれか１項に記載の方法。
【請求項１２】
粒子状固体材料を、環状ギャップインジェクターを用いて分散する、請求項１から１１までのいずれか１項に記載の方法。
【請求項１３】
環状ギャップインジェクター中の分散ガスの圧力低下が少なくとも０．５ｂａｒである、請求項１２に記載の方法。
【請求項１４】
ミキサーが横型ミキサーである、請求項１から１３までのいずれか１項に記載の方法。
【請求項１５】
横型ミキサー中の吸水性ポリマー粒子の滞留時間が１〜１８０分である、請求項１４に記載の方法。
【請求項１６】
横型ミキサー中の混合装置の周速が０．１〜１０ｍ／ｓである、請求項１４又は１５に記載の方法。
【請求項１７】
横型ミキサー中の吸水性ポリマー粒子が、フルード数０．０１〜６に相当する速度で移動する、請求項１４から１６までのいずれか１項に記載の方法。
【請求項１８】
分散された粒子状固体材料を、横型ミキサーの回転方向に対して並流で供給する、請求項１４から１７までのいずれか１項に記載の方法。
【請求項１９】
粒子状固体材料が、熱分解法ケイ酸及び／又は沈降法ケイ酸である、請求項１から１８までのいずれか１項に記載の方法。
【請求項２０】
吸水性ポリマー粒子が、少なくとも１５ｇ／ｇの遠心保持容量を有する、請求項１から１９までのいずれか１項記載の方法。
【発明の詳細な説明】
【技術分野】
【０００１】
本発明は、吸水性ポリマー粒子を製造するための方法に関し、その際、ミキサー中で吸水性ポリマー粒子を粒子状固体材料で処理し、該粒子状固体材料は、ガス流を用いて分散させ、かつ分散させた粒子状固体材料のミキサー中への供給は、生成物床表面下で終了する。
【０００２】
吸水性ポリマー粒子の製造は、研究論文"Ｍｏｄｅｒｎ Ｓｕｐｅｒａｂｓｏｒｂｅｎｔ Ｐｏｌｙｍｅｒ Ｔｅｃｈｎｏｌｏｇｙ"，Ｆ．Ｌ．Ｂｕｃｈｈｏｌｚ及びＡ．Ｔ．Ｇｒａｈａｍ，Ｗｉｌｅｙ−ＶＣＨ，１９９８，第７１〜１０３頁に記載されている。
【０００３】
吸水性ポリマーは、おむつ、タンポン、生理帯及びその他の衛生用品を製造するための、水溶液を吸収する製品として使用され、また一方で農業園芸における保水剤としても使用される。
【０００４】
吸水性ポリマーの特性は、架橋度によって調節されうる。架橋度が高まるにつれて、ゲル強度が高まり、かつ遠心保持容量(Zentrifugenretensionskapazitaet)（ＣＲＣ）が低下する。
【０００５】
適用特性、例えばおむつ中での膨潤したゲル床の浸透性（ＳＦＣ）及び荷重下吸収能（ＡＵＬ０．９psi）を改善するために、吸水性ポリマー粒子は一般に後架橋される。それによって、粒子表面の架橋度のみが高まり、そうして圧力下での吸収能（ＡＵＬ）と遠心保持容量（ＣＲＣ）との関連性を少なくとも部分的になくすことができる。この後架橋は、水性ゲル相中で実施することができる。好ましくは、一方で乾燥、粉砕及び篩分されたポリマー粒子（ベースポリマー）は、表面が後架橋剤により被覆され、熱的に後架橋され、かつ乾燥される。このために適切な架橋剤は、吸水性ポリマーのカルボキシレート基と共有結合を形成することができる少なくとも２個の基を有する化合物である。
【０００６】
湿性雰囲気は、吸水性ポリマー粒子を塊状化し、かつその流動性を喪失させる。流動助剤は、この塊状化を防止することができる。微分散された二酸化ケイ素、例えばＡｅｒｏｓｉｌ（Ｒ）２００の吸水性ポリマー粒子のための流動化助剤としての使用は、以前から、例えばDE35 23 617から公知である。
【０００７】
微分散された二酸化ケイ素の使用は、増加したダスト混入量を招く。したがって、微分散された二酸化ケイ素を結合させる試み、例えばJP 63-39934中に記載されている、あるいは、微分散された二酸化ケイ素を他の流動化助剤によって置換する試み、例えばWO 97/37695 A1に記載されている、については存在しないわけではない。
【０００８】
DE 10 2005 032 236 A1は、粒子を被覆するための方法が記載されており、この場合、これは、例えば粉末塗料を、微粒子、例えば微分散された二酸化ケイ素を用いて被覆するための方法である。この微粒子は、ガス流を用いて脱凝集する。得られたエーロゾルは、被覆すべき粒子のふるいがけによって何倍も沈澱の改善を導くことができる。
【０００９】
本発明の課題は、吸水性ポリマー粒子を粒子状固体材料で被覆するための改善された方法を提供するものである。
【００１０】
さらにこの課題は、効率的かつダストの少ない被覆方法を見出すことからなる。
【００１１】
本発明の他の課題は、特に湿性雰囲気下での貯蔵後において、可能な限り低い塊状化傾向及び高い流動性を有する吸水性ポリマー粒子を製造する方法を提供することである。
【００１２】
本発明の課題は、乾燥、粉砕及び分級を含み、その際、ミキサー中において吸水性ポリマー粒子を粒子状固体材料で被覆するものであって、
ａ）少なくとも１種のエチレン性不飽和酸基含有モノマー、この場合、このモノマーは少なくとも部分的に中和することができ、
ｂ）少なくとも１種の架橋剤、
ｃ）場合によっては１種又はそれ以上のａ）で挙げられたモノマーと共重合可能なエチレン性及び／又はアリル性不飽和モノマー及び
ｄ）場合によっては１種又はそれ以上の水溶性ポリマー
を含有するモノマー溶液又はモノマー懸濁液を重合することによる吸水性ポリマー粒子の製造方法によって解決され、この場合、この方法は、該粒子状固体材料を、ガス流を用いて分散し、かつ分散された粒子状固体材料のミキサー中への供給を、生成物床表面下で終了することを特徴とする。
【００１３】
この生成物床表面とは、ミキサー中で移動する吸水性ポリマー粒子と重層する雰囲気との間に設定される境界面である。
【００１４】
分散された粒子状固体材料は、エーロゾルとして移動するポリマー粒子相中の生成物床表面下に供給され、すなわち、供給管を生成物床中に好ましくは少なくとも１０ｍｍ、殊に好ましくは少なくとも５０ｍｍ、特に好ましくは少なくとも１００ｍｍ浸漬する。
【００１５】
本発明による方法は、好ましくは少なくとも１つの後架橋を含む。本発明の特に好ましい実施態様において、後架橋されたポリマー粒子は粒子状固体材料で被覆される。
【００１６】
粒子状固体材料の質量流と分散のために使用されるガス質量流（分散ガス質量流）との比は、好ましくは少なくとも０．０５、殊に好ましくは少なくとも０．１、特に好ましくは少なくとも０．２である。より高い比（装入量）によって、分散ガスの消費量を減少させることができる。１を上回る装入量は、分散の際に非定常状態の操作状態を招き、したがってあまり好ましくない。
【００１７】
吸水性ポリマー粒子の平均粒径は少なくとも２００μｍ、殊に好ましくは２５０〜６００μｍ、特に好ましくは３００〜５００μｍであり、その際、該粒径は、光散乱によって測定でき、かつ体積平均直径（Volumengemittelten mittleren Durchmesser）を意味する。
【００１８】
粒子固体の平均直径は少なくとも５０μｍ、殊に好ましくは１〜２０μｍ、特に好ましくは５〜１０μｍであり、その際、該粒径は光散乱によって測定でき、かつ体積平均直径を意味する。
【００１９】
供給管は、通常、円形横断面を有する。
【００２０】
本発明による方法は中断されることが少なく、したがって連続式ミキサーのために特に適している。
【００２１】
ミキサーの充填度合いは好ましくは３０〜８０％、殊に好ましくは４０〜７５％、特に好ましくは５０〜７０％である。
【００２２】
あまりにも高い含水量は、吸水性ポリマー粒子の凝集化傾向を増加させる。したがって、本発明による方法において使用された吸水性ポリマー粒子の含水量は、好ましくは２０質量％未満、殊に好ましくは１０質量％未満、特に好ましくは１質量％未満である。
【００２３】
吸水性ポリマー粒子の温度は、好ましくは４０〜８０℃、殊に好ましくは４５〜７５℃、特に好ましくは５０〜７０℃である。
【００２４】
本発明の好ましい実施態様において、粒子状固体材料は、環状ギャップインジェクターを用いて分散させる。
【００２５】
環状ギャップインジェクターは、内管及び内管を取り囲む環状ギャップから構成される。環状ギャップの幅は通常調整可能である。粒子状固体材料は、例えばスクリューコンベアを用いて、内管中に供給される。分散ガスは、環状ギャップを介して供給される。環状ギャップの圧力低下は分散ガスを加速し、かつ減圧を生じる。該圧力低下は、分散ガス質量流及びギャップ幅により調整することができ、かつ好ましくは０．５〜８バール、殊に好ましくは１〜６バール、特に好ましくは１．５〜５バールである。減圧によって、内管を介して粒子状固体材料及びガス（バイパスガス）を吸引する。同時に、粒子状固体材料をガス流中に分散させる。このようにして得られたエーロゾルは、好ましくは内管の直径を有する管（ランス）を介して、生成物床表面下に連行することができる。
【００２６】
さらに分散ガスは内管を介して、かつ粒子状固体材料は環状ギャップを介して供給することも可能である。しかしながら、増加する塊状化の危険性によりこの変法はあまり好ましくない。
【００２７】
使用した粒子状固体材料の種類及び量にしたがって、ミキサー、環状ギャップインジェクター及びランスはその実施形態及び大きさ並びにその操作条件において互いに調整することができる。供給された分散ガス量により、ランス前方に空所が形成される。形成された空所が大きくなればなるほど、空所を囲む表面が、粒子状固体材料での直接被覆のためのより一層多く提供される。空所を囲む表面の混合プロセスによる交換が早くなればなるほど、吸水性ポリマー粒子は、単位時間あたりより多く塗布することができる。さらに、混合装置の可能な限り小さい領域を被覆することも可能である。したがって、ランスを、好ましくは混合装置間において軸方向に配置する。ランスの排出口とミキサー壁又はシャフトとの間の好ましい最も小さい距離は、生成物床の深さに依存する。これは、本質的にはミキサーの操作状態に影響する。ランスの排出口とミキサー壁又はシャフトとの間の距離は、好ましくは少なくとも５０ｍｍ、殊に好ましくは少なくとも１００ｍｍ、特に好ましくは少なくとも２００ｍｍである。より小さいミキサーの場合には、大きいミキサーの場合によりもより小さい距離を選択する。
【００２８】
例えば、好ましくは使用される熱分解法ケイ酸及び／又は沈降法ケイ酸で、内径２５〜３０ｍｍを有するランスを用いての被覆に関しては、好ましくは２〜７０ｋｇ／ｈ、殊に好ましくは３〜５０ｋｇ／ｈ、特に好ましくは３．５〜３５ｋｇ／ｈの分散ガス質量流、好ましくは５〜７０ｋｇ／ｈ、殊に好ましくは１０〜５０ｋｇ／ｈ、特に好ましくは１５〜２５ｋｇ／ｈのバイパスガス質量流及び好ましくは０．５〜１２０ｋｇ／ｈ、殊に好ましくは２〜６０ｋｇ／ｈ、特に好ましくは４〜４０ｋｇ／ｈの粒子状固体材料質量流である。
【００２９】
本発明による方法において、当業者に公知のすべてのミキサーを使用することができる。液体は、高速ミキサー中と同様に低い攪拌速度を有するミキサー中であっても噴霧することができる。好ましくは、可動式混合装置を備えたミキサー、例えばスクリューミキサー、ディスクミキサー、プローシェアミキサー、パドルミキサー、スクリューベルトミキサー、Schugi-ミキサー及びフローミキサーを使用する。
【００３０】
回転式混合装置を備えたミキサーは、回転軸の位置にしたがって竪型ミキサー（Vertikalmischer）と横型ミキサー（Horizontalmischer）とに分類される。横型ミキサーの使用が好ましい。特に好ましい横型ミキサーは、フローミキサーである。
【００３１】
横型ミキサー中での滞留時間は、好ましくは１〜１８０分、殊に好ましくは２〜６０分、特に好ましくは５〜２０分である。
【００３２】
横型ミキサー中の混合装置の周速度は、好ましくは０．１〜１０ｍ／ｓ、殊に好ましくは０．５〜５ｍ／ｓ、特に好ましくは０．７５〜２．５ｍ／ｓである。
【００３３】
吸水性ポリマー粒子は、横型ミキサー中で、好ましくは０．０１〜６、殊に好ましくは０．０５〜３、特に好ましくは０．１〜０．７のフルード数に相当する速度で移動する。
【００３４】
水平に設置された混合装置を備えたミキサーに関して、該フルード数は以下のようにして定義される：
0005383647.tif 000002
横型ミキサー中で、ミキサー軸と供給口との間の角度は約９０゜である。分散された粒子状固体材料は、上方から垂直に供給することができる。供給は、同様に側方から斜めにすることも可能であり、その際、垂線に対する角度は好ましくは６０〜９０゜、殊に好ましくは７０〜８５゜、特に好ましくは７５〜８２．５゜である。供給口の斜めの配置は、短い供給管の使用及びそれに伴うミキサー操作中における少ない機械的負荷を可能にする。
【００３５】
特に好ましい実施態様において、供給管は回転軸下で終了し、かつ回転方向に供給される。この配置によって被覆された吸水性ポリマー粒子は最適に供給口から移送される。斜め配置との組合せにおいて、さらに供給管をミキサーの操作中において、生成物を排出することなしに交換することが可能である。
【００３６】
適した粒子状固体材料は、例えば無機不活性物質、例えば熱分解法ケイ酸及び／又は沈降法ケイ酸である。
【００３７】
モノマーａ）は好ましくは水溶性であり、すなわち、２３℃での水中での溶解度は、典型的には少なくとも１ｇ／１００ｇ（水）、好ましくは少なくとも５ｇ／１００ｇ（水）、殊に有利には少なくとも２５ｇ／１００ｇ（水）、特に有利には少なくとも５０ｇ／１００ｇ（水）であり、かつ、それを好ましくは少なくとも１個の酸基につき有する。
【００３８】
適したモノマーａ）は例えばエチレン性不飽和カルボン酸、例えばアクリル酸、メタクリル酸、マレイン酸、フマル酸及びイタコン酸である。特に有利なモノマーは、アクリル酸及びメタクリル酸である。さらにアクリル酸が特に有利である。
【００３９】
モノマーａ）の全量におけるアクリル酸及び／又はその塩の割合は、有利に少なくとも５０モル％、殊に有利に少なくとも９０モル％、特に有利に少なくとも９５モル％である。
【００４０】
このモノマーａ）、特にアクリル酸は、好ましくは０．０２５質量％までのヒドロキノン半エーテルを含有する。有利なヒドロキノン半エーテルは、ヒドロキノンモノメチルエーテル（ＭＥＨＱ）及び／又はトコフェロールである。
【００４１】
トコフェロールとは、以下の式の化合物であると理解される：
【化１】
0005383647.tif 000003
［式中、Ｒ１は、水素又はメチルを意味し、Ｒ２は、水素又はメチルを意味し、Ｒ３は、水素又はメチルを意味し、かつＲ４は、水素又は１〜２０個の炭素原子を有する酸基を意味する］。
【００４２】
好ましいＲ４の基は、アセチル、アスコルビル、スクシニル、ニコチニル及び生理学的に認容性の他のカルボン酸である。前記カルボン酸は、モノカルボン酸、ジカルボン酸又はトリカルボン酸であってよい。
【００４３】
有利なのは、Ｒ１＝Ｒ２＝Ｒ３＝メチルのα−トコフェロール、殊にラセミ体α−トコフェロールである。Ｒ１は、特に有利には、水素又はアセチルである。とりわけ有利には、ＲＲＲ−アルファ−トコフェロールである。
【００４４】
モノマー溶液はそれぞれアクリル酸に対して、有利には高くても１３０質量ｐｐｍ、殊に有利には高くても７０質量ｐｐｍ、好ましくは少なくとも１０質量ｐｐｍ、殊に好ましくは少なくとも３０質量ｐｐｍ、特に約５０質量ｐｐｍのヒドロキノン半エーテルを含有し、その際、アクリル酸塩はアクリル酸としてともに考慮される。例えば、このモノマー溶液の製造のために、アクリル酸を相応する含有量のヒドロキノン半エーテルと一緒に使用することができる。
【００４５】
架橋剤ｂ）は、ポリマー網目構造にラジカル共重合されうる少なくとも２個の重合可能な基を有する化合物である。適した架橋剤ｂ）は、例えばエチレングリコールジメタクリレート、ジエチレングリコールジアクリレート、アリルメタクリレート、トリメチロールプロパントリアクリレート、トリアリルアミン、テトラアリルオキシエタン（例えばＥＰ５３０４３８Ａ１に記載）、ジアクリレート及びトリアクリレート（例えばＥＰ５４７８４７Ａ１、ＥＰ５５９４７６Ａ１、ＥＰ６３２０６８Ａ１、ＷＯ９３／２１２３７Ａ１、ＷＯ２００３／１０４２９９Ａ１、ＷＯ２００３／１０４３００Ａ１、ＷＯ２００３／１０４３０１Ａ１及びＤＥ１０３３１４５０Ａ１に記載）、アクリレート基以外にさらに別のエチレン性不飽和基を含有する混合アクリレート（例えばＤＥ１０３３１４５６Ａ１及びＤＥ１０３５５４０１Ａ１に記載）又は架橋剤混合物（例えばＤＥ１９５４３３６８Ａ１、ＤＥ１９６４６４８４Ａ１、ＷＯ９０／１５８３０Ａ１及びＷＯ２００２／３２９６２Ａ２に記載）である。
【００４６】
適当な架橋剤ｂ）は、特にＮ，Ｎ′−メチレンビスアクリルアミド及びＮ，Ｎ′−メチレンビスメタクリルアミド、不飽和モノカルボン酸又はポリカルボン酸とポリオールとのエステル、例えばジアクリレート又はトリアクリレート、例えばブタンジオールジアクリレート又はエチレンジアクリレート、又はブタンジオールジメタクリレート又はエチレングリコールジメタクリレートならびにトリメチロールプロパントリアクリレート及びアリル化合物、例えばアリル（メタ）アクリレート、トリアリルシアヌレート、マレイン酸ジアリルエステル、ポリアリルエステル、テトラアリルオキシエタン、トリアリルアミン、テトラアリルエチレンジアミン、リン酸のアリルエステルならびに例えば、EP-A 343 427に記載されているようなビニルホスホン酸誘導体である。更に、適当な架橋剤ｂ）は、ペンタエリトリトールジアリルエーテル、ペンタエリトリトールトリアリルエーテル及びペンタエリトリトールテトラアリルエーテル、ポリエチレングリコールジアリルエーテル、エチレングリコールジアリルエーテル、グリセロールジアリルエーテル及びグリセリントリアリルエーテル、ソルビトールをベースとするポリアリルエーテルならびにそのエトキシル化化合物である。本発明による方法の場合に、ポリエチレングリコールのジ（メタ）アクリレートが使用可能であり、その際、使用されたポリエチレングリコールは１００〜１０００の分子量を有する。
【００４７】
特に好ましい架橋剤ｂ）は、しかしながら、３〜２０箇所エトキシル化されたグリセリンの、３〜２０箇所エトキシル化されたトリメチロールプロパンの、３〜２０箇所エトキシル化されたトリメチロールエタンのジアクリレート及びトリアクリレート、殊に２〜６箇所エトキシル化されたグリセリン又はトリメチロールプロパンの、３箇所プロポキシル化されたグリセリン又はトリメチロールプロパンの、ならびに３箇所、混合エトキシル化又はプロポキシル化されたグリセリン又はトリメチロールプロパンの、１５箇所エトキシル化されたグリセリン又はトリメチロールプロパンの、ならびに少なくとも４０箇所エトキシル化されたグリセリン、トリメチロールエタン又はトリメチロールプロパンのジアクリレート及びトリアクリレートである。
【００４８】
極めて有利な架橋剤ｂ）は、例えばＷＯ２００３／１０４３０１Ａ１に記載されているような、ジアクリレート又はトリアクリレートを得るためにアクリル酸又はメタクリル酸とエステル化された多重エトキシル化及び／又はプロポキシル化されたグリセリンである。３〜１０箇所エトキシル化されたグリセリンのジアクリレート及び／又はトリアクリレートが特に有利である。さらに、１〜５箇所エトキシル化及び／又はプロポキシル化されたグリセリンのジアクリレート又はトリアクリレートが特に有利である。３〜５箇所エトキシル化及び／又はプロポキシル化されたグリセリンのトリアクリレートが最も有利である。
【００４９】
架橋剤ｂ）の量は、それぞれのモノマー溶液に対して好ましくは０．０１〜１５質量％、殊に好ましくは０．５〜１０質量％、特に好ましくは１〜５質量％である。
【００５０】
エチレン性不飽和の酸基含有モノマーａ）と共重合可能なエチレン性不飽和モノマーｃ）は、例えばアクリルアミド、メタクリルアミド、クロトン酸アミド、ジメチルアミノエチルメタクリレート、ジメチルアミノエチルアクリレート、ジメチルアミノプロピルアクリレート、ジエチルアミノプロピルアクリレート、ジメチルアミノブチルアクリレート、ジメチルアミノエチルメタクリレート、ジエチルアミノエチルメタクリレート、ジメチルアミノネオペンチルアクリレート及びジメチルアミノネオペンチルメタクリレートである。
【００５１】
水溶性ポリマーｄ）としてはポリビニルアルコール、ポリビニルピロリドン、デンプン、デンプン誘導体、ポリグリコール又はポリアクリル酸、好ましくはポリビニルアルコール及びデンプンを使用することができる。
【００５２】
好ましい重合阻害剤は、最適な作用のために溶解された酸素を必要とする。従って、モノマー溶液が重合前に、不活性化、即ち不活性ガス、有利には窒素を用いた貫流により溶解した酸素が取り除かれてよい。有利には、モノマー溶液の重合前の酸素含有率は、１質量ｐｐｍ未満に、特に有利には０．５質量ｐｐｍ未満に低下する。
【００５３】
適したポリマーの製造ならびにさらに別の適した親水性エチレン性不飽和モノマーａ）は、ＤＥ−Ａ１９９４１４２３Ａ１、ＥＰ６８６６５０Ａ１、ＷＯ２００１／４５７５８Ａ１及びＷＯ２００３／１０４３００Ａ１に記載される。
【００５４】
適した反応器は、混練式反応器又はベルト式反応器である。混練機中で、水性モノマー溶液の重合に際して発生するポリマーゲルが、ＷＯ２００１／３８４０２Ａ１に記載されているように、例えば反転撹拌シャフトによって連続的に粉砕される。ベルト上での重合は、例えばＤＥ３８２５３６６Ａ１及びＵＳ６，２４１，９２８に記載される。重合の際にベルト式反応器中で、更なる方法工程、例えばミートグラインダー、押出機又は混練機中で破砕しなくてはならないポリマーゲルが生じる。
【００５５】
有利には、前記ヒドロゲルは、重合反応器から搬出された後になおもより高い温度、有利には少なくとも５０℃、殊に有利には少なくとも７０℃、特に有利には少なくとも８０℃及び有利には１００℃より少ない温度で貯蔵され、例えば断熱容器中で貯蔵される。この貯蔵、通常は２〜１２時間の貯蔵により、このモノマー変換率は更に高められる。
【００５６】
重合反応器中でのモノマー変換率がより高い場合、貯蔵を顕著に短縮することもでき、もしくは貯蔵を省くことができる。
【００５７】
得られたヒドロゲルの酸基は、一般的には部分的に、好ましくは２５〜９５ｍｏｌ％、有利には５０〜８０ｍｏｌ％、特に好ましくは６０〜７５ｍｏｌ％中和されており、その際、慣用の中和剤、好ましくはアルカリ金属水酸化物、アルカリ金属酸化物、アルカリ金属炭酸塩又はアルカリ金属炭酸水素塩並びにこれらの混合物を使用することができる。アルカリ金属塩の代わりに、アンモニウム塩を使用することもできる。ナトリウム及びカリウムは、アルカリ金属として特に好ましく、しかしながら殊に好ましいのは水酸化ナトリウム、炭酸ナトリウム又は炭酸水素ナトリウムならびにこれらの混合物である。
【００５８】
この中和は、有利には前記モノマーの工程で実施される。通常、中和は、中和剤を水溶液として、溶融物としてか又は好ましくは固体として混合導入することによって行われる。例えば、５０質量％を明らかに下回る含水率を有する水酸化ナトリウムは、２３℃を上回る高い融点を有するロウ質材料として存在しうる。この場合には、高めた温度で粒状体（Stueckgut）又は溶融物として計量供給することが可能である。
【００５９】
この中和を、重合後にこのヒドロゲルの段階で実施することも可能である。更に、重合前に酸基を４０ｍｏｌ％まで、好ましくは１０〜３０ｍｏｌ％、特に好ましくは１５〜２５ｍｏｌ％、中和剤の一部をモノマー溶液にあらかじめ添加することにより中和すること、及び所望の最終中和度を重合の後にすぐにヒドロゲルの段階で調節することも可能である。前記ヒドロゲルを少なくとも部分的に重合の後に中和する場合、前記ヒドロゲルは有利に機械的に、例えばミートグラインダーを用いて粉砕し、その際、中和剤を吹き付けるか、降りかけるか又は注ぎ込み、次いで入念に混合することができる。そのために、得られたゲル材料は、なお数回均質化のために粉砕することができる。
【００６０】
次いで該ヒドロゲルは、好ましくはベルト型乾燥器を用いて、残留湿分が好ましくは１５質量％を下回り、殊に１０質量％を下回るまで乾燥させ、その際、含水率は、ＥＤＡＮＡ（European Disposables and Nonwovens Association）により推奨された試験方法番号４３０．２−０２"Ｍｏｉｓｔｕｒｅ ｃｏｎｔｅｎｔ"に従って測定される。しかしながら選択的に、この乾燥のために、流動床乾燥器又は加熱されたプローシェアミキサーを使用することもできる。特に白色の製品を得るために、このゲルの乾燥の際に蒸発された水の迅速な搬出を保証することが有利である。このために、乾燥温度を最適化しなければならず、空気供給及び空気排出を制御して行わなければならず、かつそれぞれの場合に十分な通気に留意しなければならない。当然の事ながら、乾燥は、ゲルの固体含有率が可能な限り高い場合には、それだけ一層簡単であり、かつ製品はそれだけ一層白い。従って、好ましくは、この乾燥前のゲルの固体含有率は３０〜８０質量％である。特に、前記乾燥器に窒素又は他の酸化しないガスを通気するのが有利である。しかしながら、選択的に、酸化による黄変現象を回避するために、乾燥の間の酸素分圧だけを簡単に下げることもできる。
【００６１】
乾燥したヒドロゲルをこの後で微粉砕しかつ分級し、この場合、微粉砕のために通常では１段階又は多段階のロールミル、有利に２段階又は３段階のロールミル、ピン付きミル、ハンマーミル又はスイングミルを使用することができる。
【００６２】
ポリマー粒子は、特性のさらなる改善のために後架橋してよい。適した後架橋剤は、ヒドロゲルのカルボキシレート基と共有結合を形成しうる少なくとも２個の基を含有する化合物である。適した化合物は、例えばアルコキシシリル化合物、ポリアジリジン、ポリアミン、ポリアミドアミン、ジエポキシド又はポリエポキシド（例えばＥＰ８３０２２Ａ２、ＥＰ５４３３０３Ａ１及びＥＰ９３７７３６Ａ２に記載）、二官能性又は多官能性アルコール（例えばＤＥ３３１４０１９Ａ１、ＤＥ３５２３６１７Ａ１及びＥＰ４５０９２２Ａ２に記載）又はβ−ヒドロキシアルキルアミド（例えばＤＥ１０２０４９３８Ａ１及びＵＳ６，２３９，２３０に記載）である。
【００６３】
加えて、ＤＥ４０２０７８０Ｃ１の中で環状カーボネートが、ＤＥ１９８０７５０２Ａ１の中で２−オキサゾリドン及びその誘導体、例えば２−ヒドロキシエチル−２−オキサゾリドンが、ＤＥ１９８０７９９２Ｃ１の中でビス−及びポリ−２−オキサゾリジノンが、ＤＥ１９８５４５７３Ａ１の中で２−オキソテトラヒドロ−１，３−オキサジン及びその誘導体が、ＤＥ１９８５４５７４Ａ１の中でＮ−アシル−２−オキサゾリドンが、ＤＥ１０２０４９３７Ａ１の中で環状尿素が、ＤＥ１０３３４５８４Ａ１の中で二環状アミドアセタールが、ＥＰ１１９９３２７Ａ２の中でオキセタン及び環状尿素が、またＷＯ２００３／３１４８２Ａ１の中でモルホリン−２，３−ジオン及びその誘導体が適した後架橋剤として記載されている。
【００６４】
さらに、ＤＥ３７１３６０１Ａ１に記載されているような、付加的な重合可能なエチレン性不飽和基を含有する後架橋剤も使用することができる。
【００６５】
後架橋剤の量は、そのつどポリマーに対して好ましくは０．０１〜１質量％、殊に有利には０．０５〜０．５質量％、特に有利には０．１〜０．２質量％である。
【００６６】
本発明の有利な一実施態様において、後架橋剤に加えて多価カチオンが粒子表面上に塗布される。
【００６７】
本発明による方法において使用可能な多価カチオンは、例えば二価カチオン、例えば亜鉛、マグネシウム、カルシウム及びストロンチウムのカチオン、三価カチオン、例えばアルミニウム、鉄、クロム、希土類元素及びマンガンのカチオン、四価カチオン、例えばチタン及びジルコニウムのカチオンである。対イオンとして塩化物イオン、臭化物イオン、硫酸イオン、硫酸水素イオン、炭酸イオン、炭酸水素イオン、硝酸イオン、リン酸イオン、リン酸水素イオン、リン酸二水素イオン及びカルボン酸イオン、例えば酢酸イオン及び乳酸イオンが可能である。硫酸アルミニウムが有利である。金属塩以外に多価カチオンとしてポリアミンも使用することができる。
【００６８】
多価カチオンの使用量は、そのつどポリマーに対して例えば０．００１〜０．５質量％、好ましくは０．００５〜０．２質量％、とりわけ有利には０．０２〜０．１質量％である。
【００６９】
この後架橋は、一般的には、後架橋剤の溶液をヒドロゲル又は乾燥させたポリマー粒子上に吹き付けることにより実施される。この噴霧に引続き、架橋剤で被覆されたポリマー粒子について加熱乾燥を行い、その際、後架橋反応は乾燥前でも乾燥中でも生じうる。
【００７０】
架橋剤の溶液の噴霧は、好ましくは、可動式混合装置を有するミキサー、例えばスクリューミキサー、ディスクミキサー、プローシェアミキサー及びパドルミキサー中で実施される。殊に有利に、横型ミキサー、例えばプローシェアミキサー及びパドルミキサー、特に有利に縦型ミキサーである。適したミキサーは、例えばLoedigeミキサー、Bepexミキサー、Nautaミキサー、Processallミキサー及びSchugiミキサーである。
【００７１】
この加熱乾燥は、好ましくは接触型乾燥器、特に好ましくはパドル型乾燥器、殊に好ましくはディスク型乾燥器中で実施する。適当な乾燥器は、例えばBepex乾燥器及びNara乾燥器である。さらに、流動床乾燥器も使用することができる。
【００７２】
乾燥は、ミキサーそれ自体中で、ジャケットの加熱又は熱風の吹き込みによって行なうことができる。後接続された乾燥器、例えば箱形乾燥器、回転管炉か又は加熱可能なスクリューは同様に好適である。とりわけ好ましくは、流動層乾燥器中で混合及び乾燥する。
【００７３】
有利な乾燥温度は、１００〜２５０℃の範囲内、有利には１２０〜２２０℃及びとりわけ有利には１３０〜２１０℃である。反応ミキサー又は乾燥器中におけるこの温度での有利な滞留時間は、好ましくは少なくとも１０分間、とりわけ有利には少なくとも２０分間、極めて有利には少なくとも３０分間である。
【００７４】
引き続き、後架橋されたポリマーを新たに分級してよい。
【００７５】
後架橋されたポリマー粒子は、特性のさらなる改善のために被覆することができる。獲得（Akquisition）挙動及び浸透性（ＳＦＣ）を改善するための適した被覆は、例えば無機不活性物質、有機ポリマー、カチオンポリマー並びに２価又は多価の金属カチオンである。ダスト結合（Staubbindung）のための適した被覆は例えばポリオールである。
【００７６】
適した無機不活性物質はケイ酸、例えばモンモリロナイト、カオリナイト及び滑石、ゼオライト、活性炭、ポリケイ酸、炭酸マグネシウム、炭酸カルシウム、硫酸バリウム、酸化アルミニウム、二酸化チタン及び鉄−（ＩＩ）−酸化物である。好ましくはポリケイ酸を使用し、この場合、製造法の種類により沈降法ケイ酸と熱分解法ケイ酸とに分類される。双方のバリエーションは、Silica FK、Sipernat(R)、Wessalon(R)（沈降法ケイ酸）又はAerosil(R)（熱分解法ケイ酸）の名称で市販されている。無機不活性物質は、水性又は水混和性分散剤としてか、あるいは、塊状で使用することができる。
【００７７】
本発明による方法にしたがって使用される粒子状固体材料は、好ましくは熱分解法ケイ酸及び／又は沈降法ケイ酸である。
【００７８】
吸水性ポリマー粒子が無機不活性材料で被覆される場合には、無機不活性材料の使用量は、吸水性ポリマー粒子に対して好ましくは０．０５〜５質量％、殊に好ましくは０．１〜１．５質量％、特に好ましくは０．３〜１質量％である。
【００７９】
適した有機材料はポリアルキルメタクリレート又は熱可塑性樹脂、例えばポリ塩化ビニルである。
【００８０】
適したカチオンポリマーはポリアルキレンポリアミン、ポリアクリルアミド由来のカチオン誘導体、ポリエチレンイミン及び４級化ポリアミンである。
【００８１】
４級化ポリアミンは、例えばヘキサメチレンジアミン、ジメチルアミン及びエピクロロヒドリンからの縮合生成物、ジメチルアミン及びエピクロロヒドリンからの縮合生成物、ヒドロキシエチルセルロース及びジアリルジメチルアンモニウムクロリドからのコポリマー、アクリルアミド及びα−メタクリロイルオキシエチルトリメチルアンモニウムクロリドからのコポリマー、ヒドロキシエチルセルロース、エピクロロヒドリン及びトリメチルアミンからの縮合生成物、ジアリルジメチルアンモニウムクロリドのホモポリマー及びエピクロロヒドリンのアミドアミンへの付加生成物である。さらに４級化ポリアミンは、ジメチルスルフェートとポリマー、例えばポリチレンイミン、ビニルピロリドンとジメチルアミノエチルメタクリレートとからのコポリマー又はエチルメタクリレートとジエチルアミノエチルメタクリレートからのコポリマーの反応によって得ることができる。４級化ポリアミンは、広範囲の分子量の幅で提供可能である。
【００８２】
しかしながらさらに、粒子表面上にカチオンポリマーを生じさせることも可能であり、この場合、これはそれ自体が架橋構造を形成することができる試薬、例えばエピクロロヒドリンのポリアミドアミンへの付加生成物によってか、あるいは、カチオンポリマー、この場合、これは添加された架橋剤と一緒に官能することができるものであって、例えばポリアミン又はポリイミンをポリエポキシドとの組合せで、多官能性エステル、多官能性酸又は多官能性（メタ）アクリレートの塗布によってである。
【００８３】
第１級又は第２級アミノ基を有する全ての多官能性アミン、例えばポリエチレンイミン、ポリアリルアミン及びポリリシンを使用することができる。本発明による方法にしたがって噴霧された固体材料は、好ましくは少なくとも１種のポリアミン、例えばポリビニルアミンを含有する。
【００８４】
カチオンポリマーは、水性又は水混和性の溶剤中の溶液として、水性又は水混和性の分散剤中の分散液として、あるいは塊状で使用することができる。
【００８５】
吸水性ポリマー粒子をカチオンポリマーで被覆する場合には、カチオンポリマーの使用量は吸水性ポリマー粒子に対して好ましくは０．１〜１５質量％、殊に好ましくは０．５〜１０質量％、特に好ましくは１〜５質量％である。
【００８６】
適した二価又は多価の金属カチオンはＭｇ２＋、Ｃａ２＋、Ａｌ３＋、Ｓｃ３＋、Ｔｉ４＋、Ｍｎ２＋、Ｆｅ２＋／３＋、Ｃｏ２＋、Ｎｉ２＋、Ｃｕ＋／２＋、Ｚｎ２＋、Ｙ３＋、Ｚｒ４＋、Ａｇ＋、Ｌａ３＋、Ｃｅ４＋、Ｈｆ４＋及びＡｕ＋／３＋であり、好ましい金属カチオンはＭｇ２＋、Ｃａ２＋、Ａｌ３＋、Ｔｉ４＋、Ｚｒ４＋及びＬａ３＋であり、特に好ましい金属カチオンはＡｌ３＋、Ｔｉ４＋及びＺｒ４＋である。該金属カチオンは、個々に又は互いの混合物として使用することができる。挙げられた金属カチオンとして、すべての金属塩が適しており、この場合、これは、使用される溶剤に対して十分な溶解性を有するものである。特に適しているのは、弱い錯化能力（komplexierenden）を有するアニオン、例えば塩化物、硝酸塩及び硫酸塩である。該金属塩は好ましくは溶液として使用する。金属塩のための溶剤として水、アルコール、ジメチルホルムアミド、ジメチルスルホキシド並びにこれらの混合物を使用することができる。特に好ましくは水及び水／アルコール混合物、例えば水／メタノール又は水／プロピレングリコールである。
【００８７】
吸水性ポリマー粒子が多価金属カチオンで被覆される場合には、多価金属カチオンの使用量は、吸水性ポリマー粒子に対して好ましくは０．０５〜５質量％、殊に好ましくは０．１〜１．５質量％、特に好ましくは０．３〜１質量％である。
【００８８】
特に適したポリオールは、分子量４００〜２００００ｇ／モルを有するポリエチレングリコール、ポリグリセリン、３〜１０箇所エトキシ化されたポリオール、例えばトリメチロールプロパン、グリセリン、ソルビトール及びネオペンチルグリコールである。特に好適であるのは、７〜２０箇所エトキシル化されたグリセリン又はトリメチロールプロパン、例えばＰｏｌｙｏｌ  ＴＰ７０(R)（Perstorp AB、Perstorp、SE）である。後者は特に、吸水性ポリマー粒子の水性抽出物の表面張力がわずかに減少するにすぎないという利点を有する。該ポリオールは好ましくは溶液として水性又は水混和性の溶剤中で使用する。
【００８９】
吸水性ポリマー粒子をポリオールで被覆する場合には、ポリオールの使用量は吸水性ポリマー粒子に対して好ましくは０．００５〜２質量％、殊に好ましくは０．０１〜１質量％、特に好ましくは０．０５〜０．５質量％である。
【００９０】
しかしながら前記被覆は、後架橋されていないポリマー粒子（ベースポリマー）上に塗布することもできる。
【００９１】
本発明による方法は、吸水性ポリマー粒子のダスト結合のない（Staubfreie）被覆を、粒子状固体材料、好ましくは微粒子状二酸化ケイ素を用いて可能にする。技術水準に対して、増加した付着速度及びそれに伴う高い収率を達成する。
【００９２】
本発明による方法は、特に少ない塊状化傾向（抗粘結性）を有する吸水性ポリマー粒子の製造を可能にするか、あるいは、流動化助剤、例えば微粒子二酸ケイ素の顕著に減少した使用量を可能にする。
【００９３】
さらに本発明による方法は、有利には他の被覆方法と組み合わせることができる。粒子状固体材料、好ましくは熱分解法ケイ酸及び／又は沈降法ケイ酸を用いての被覆のために使用するミキサー中において、さらに付加的な被覆を実施することができる。該付加的な被覆は、例えば溶液又は分散液として吸水性ポリマー粒子上に被覆することができる。有利には、粒子状固体材料での被覆を最後に実施する。
【００９４】
連続式横型ミキサー中においてこのような被覆を実施する場合には、粒子状固体材料での被覆前における吸水性ポリマー粒子の滞留時間が、ミキサー中の全滞留時間の好ましくは５０〜９０％、殊に好ましくは６０〜８０％、特に好ましくは７０〜７５％になる程度に実施する。
【００９５】
本発明による方法は、例えば、溶液及び／又は分散液を二液ノズルにより導入する際又は溶剤を蒸発させる際に生じるミキサー中の付加的なガス流に対して敏感ではない。
【００９６】
本発明による方法により得られる吸水性ポリマー粒子は、一般に少なくとも１５ｇ／ｇ、好ましくは少なくとも２０ｇ／ｇ、有利には少なくとも２２ｇ／ｇ、特に有利には少なくとも２４ｇ／ｇ、殊に有利には少なくとも２６ｇ／ｇの遠心保持容量（ＣＲＣ）を有する。該吸水性ポリマー粒子の遠心保持容量（ＣＲＣ）は、通常は、６０ｇ／ｇ未満である。
【００９７】
本発明による方法により得られる吸水性ポリマー粒子は、一般に少なくとも１０ｇ／ｇ、好ましくは少なくとも１２ｇ／ｇ、殊に好ましくは少なくとも１４ｇ／ｇ、特に好ましくは少なくとも１６ｇ／ｇ、とりわけ好ましくは少なくとも１８ｇ／ｇであり、かつ通常は３０ｇ／ｇを上回ることはない、６．２１ｋＰａ（ＡＵＬ０．９ｐｓｉ）の圧力下での吸収能を示す。
【００９８】
本発明による方法によって得られた吸水性ポリマー粒子は、典型的には少なくとも１００×１０−７ｃｍ３ｓ／ｇ、たいていは少なくとも２００×１０−７ｃｍ３ｓ／ｇ、好ましくは少なくとも３００×１０−７ｃｍ３ｓ／ｇ、殊に好ましくは少なくとも３５０×１０−７ｃｍ３ｓ／ｇ、特に好ましくは少なくとも４００×１０−７ｃｍ３ｓ／ｇ、とりわけ好ましくは少なくとも４５０×１０−７ｃｍ３ｓ／ｇであり、かつ通常は７００×１０−７ｃｍ３ｓ／ｇを上回ることはない液体通過性（ＳＦＣ）を示す。
【００９９】
吸水性ポリマー粒子は、以下で記載された試験法によって試験される。
【０１００】
方法：
測定は、別に記載がない限り、２３±２℃の周囲温度及び５０±１０％の相対空気湿度で実施される。吸水性ポリマー粒子を測定前に十分に混合する。
【０１０１】
粒度分布（ＰＳＤ粒度分布）
吸水性ポリマーの粒度分布は、ＥＤＡＮＡ（European Disposables and Nonwovens Association）で推奨された試験方法番号WSP 220.2-05 "Particle size distribution"により測定する。
【０１０２】
遠心保持容量（ＣＲＣ Centrifuge Retention Capacity）
遠心保持容量は、ＥＤＡＮＡ（European Disposables and Nonwovens Association）で推奨された試験方法番号WSP 241.2-05 "Centrifuge retention capacity"により測定し、その際、吸水性ポリマー粒子は、測定前に３００μｍを上回り６００μｍまでの粒度範囲に篩別する。
【０１０３】
荷重下吸収能（ＡＵＬ０．９psi  Absorbency Under Load）
吸水性ポリマー粒子の６．２１ｋＰａ（０．９psi）下での吸収量は、ＥＤＡＮＡ(European Disposables and Nonwovens Association)で推奨された試験方法番号WSP 242.2-05 "Absorption under pressure"により測定し、その際、３００μｍを上回り６００μｍまでの粒度分布を有する吸水性ポリマー粒子０．９ｇの代わりに０．１６ｇ、ベースプレートとしてメッシュ幅３６μｍの代わりに１４９μｍを有する金網及び２１ｇ／ｃｍ２（０．３ｐｓｉ）の代わりに６３ｇ／ｃｍ２（０．９ｐｓｉ）の重りを使用した。
【０１０４】
抽出可能成分  １６ｈ
吸水性ポリマーの抽出可能な成分量は、ＥＤＡＮＡ（European Disposables and Nonwovens Association）で推奨された試験方法番号WSP 270.2-05"Extractables"により測定する。
【０１０５】
液体通過性（ＳＦＣ食塩水の流れの誘導）
２１ｇ／ｃｍ２(０．３psi)の圧力負荷下での膨潤したゲル層の液体通過性は、EP0640330A1に記載のようにして、吸水性ポリマー粒子から成る膨潤したゲル層のゲル−相−浸透性として測定し、この場合上記の特許出願明細書第１９頁及び図８に記載の装置は、ガラスフリット（４０）がもはや使用されず、プランジャー（３９）が円筒体（３７）と同様のプラスチック材料からなり、今や全載置面にわたって均一に分布するように２１個の同じ大きさの孔を含むように十分に変更した。測定の方法及び評価はEP0640330A1と変わらない。流量は自動的に把握した。
【０１０６】
液体通過性（ＳＦＣ）は、次のように計算される：
【数１】
0005383647.tif 000004
［式中、（Fg(t=0)は、ｇ／ｓでのＮａＣｌ溶液の流量であり、これは流量測定のデータFg(t)の線形の回帰分析に基づいてt=0に対する外挿法によって得られ、Ｌ0は、ｃｍでのゲル層の厚さであり、ｄは、ｇ／ｃｍ3でのＮａＣｌ溶液の濃度であり、Ａは、ｃｍ2でのゲル層の面積であり、かつＷＰは、ｄｙｎ／ｃｍ2でのゲル層上の静水圧力である。
【０１０７】
抗粘結作用（Anticaking）
抗粘結作用は、WO 00/10619 A1中第２２頁第１１行〜第２４頁第６行に記載された方法にしたがって測定する。
【０１０８】
排気中のダスト
排気中のダスト量は、以下のようにして視覚的に評価した。
Ｏ＝排気中のダスト汚染なし
＋＝排気中の認知可能なダスト汚染あり
＋＋＝排気中の顕著なダスト汚染あり
該ＥＤＡＮＡ試験法は、例えばEuropean Disposables and Nonwovens Association（Avenue Eugene Plasky 157, B-1030 Bruessel, Belgien）で入手できる。
【０１０９】
実施例：
実施例は、ナトリウムアクリレートベースの市販の吸水性ポリマー粒子を用いて実施した。
【０１１０】
このような吸水性ポリマー粒子は、例えばBASF Aktiengesellschaft (Handelsname HySorb(R))、Stockhausen GmbH (Handelsname Favor(R))及びNippon Shokubai Co., Ltd. (Handelsname Aqualic(R))から商業的に入手可能である。
【０１１１】
使用された吸水性ポリマー粒子は、以下の性状プロフィールを有していた：
0005383647.tif 000005
【０１１２】
実施例１
吸水性ポリマー粒子は、０．３質量％のSipernat(R)D17(Degussa GmbH, Duesseldorf, DE)を用いて、環状ギャップインジェクターを備えたRuberg-フローミキサーDLM 350-1500型(Gebrueder Ruberg GmbH & Co KG, Nieheim, DE)中で被覆した。Sipernat(R)D17は、疎水性沈降法ケイ酸である。
【０１１３】
フローミキサーは１４０ｌの混合室容量を有していた。フローミキサーの充填度合いは６０％に達し、かつ回転数は４３回／分であった。移動する吸水性ポリマー粒子のフルード数は０．３６であった。
【０１１４】
環状ギャップインジェクターは８ｍｍの直径を有する内管から構成されている。内管を介して０．４９ｋｇ／ｈのSipernat(R)D17を計量供給した。該内管を、調節可能な環状ギャップが取り囲こんでいる。環状ギャップを介して、５ｋｇ／ｈの空気（分散ガス）を供給した。分散ガスの初期圧（Vordruck）は０．５ｂａｒであった。環状ギャップによって分散ガスを加速させ、かつ減圧を生じる。減圧により内管を介して空気（バイパスガス）及びSipernat(R)D17を吸引し、かつ空気流中に分散した。分散されたSipernat(R)D17は、８ｍｍの内径を有する管（ランス）を用いて、回転方向と並流でフローミキサー中に連行した。
【０１１５】
フローミキサーの端壁からのランスの距離は１１２５ｍｍであり、かつミキサー壁からのランス口の水平距離は５０ｍｍであった。ランスは垂直に挿入した。ランスはフローミキサー中に上部から垂直に挿入され、かつ移動する生成物床表面下１００ｍｍで終了する。
【０１１６】
ミキサー中の吸水性ポリマー粒子の滞留時間は２０分であった。吸水性ポリマー粒子の温度は６０℃であった。
【０１１７】
フローミキサーは、数時間に亘って中断することなく運転された。
【０１１８】
被覆された吸水性ポリマー粒子を分析した。この結果は第１表にまとめられている。
【０１１９】
例２（比較例）
例１と同様に実施したが、Sipernat(R)D17を、環状ギャップインジェクターを用いて分散させた。ランスはフローミキサー中に上部から垂直に挿入され、かつ移動する生成物床表面の上で終了した。
【０１２０】
フローミキサーは、数時間に亘って中断することなく運転された。
【０１２１】
被覆された吸水性ポリマー粒子を分析した。この結果は第１表にまとめられている。
【０１２２】
例３（比較例）
例１と同様に実施したが、Sipernat(R)D17を８ｍｍの内径を有する管を介して計量供給した。この管は、移動する生成物床表面下１００ｍｍで終了した。
【０１２３】
これは、Sipernat(R)D17の望ましい量を計量供給することはできなかった。
【０１２４】
例４（比較例）
例１と同様に実施したが、Sipernat(R)D17を８ｍｍの内径を有する管を介して計量供給した。この管は、移動する生成物床表面上で終了した。
【０１２５】
フローミキサーは、数時間に亘って中断することなく運転された。
【０１２６】
被覆された吸水性ポリマー粒子を分析した。この結果は第１表にまとめられている。
【０１２７】
【表１】
0005383647.tif 000006